(57)【特許請求の範囲】
【請求項１】
３方向へ格子状の溝が形成された金属製の成形型を用意する第一工程と、
前記成形型へ、長手方向に強化繊維が連続する、第一のテーププリプレグ群、第二のテーププリプレグ群、第三のテーププリプレグ群を、互いに２つのテーププリプレグ群が重なる交差領域を設けるようにそれぞれ順に繰り返し積層する第二工程と、
前記第二工程で積層されたテーププリプレグ群を加圧下で加熱することにより成形する第三工程と
を備えた先進グリッド構造体の製造方法であって、
前記第一工程において用意される前記成形型の溝は、異なる２つのテーププリプレグ群が重なる交差領域同士が接して１か所に集まるように形成され、かつ、他のテーププリプレグ群と交差することなく１つのテーププリプレグ群が積層される非交差領域では、テープ幅よりも狭い幅を有するように形成され、
前記第二工程において、
前記交差領域では、前記第一のテーププリプレグ群、前記第二のテーププリプレグ群、および前記第三のテーププリプレグ群が折り曲げられることなくテープ幅のまま、かつ互いに２つのテーププリプレグ群が重なって積層され、
前記非交差領域では、前記第一のテーププリプレグ群、前記第二のテーププリプレグ群、および前記第三のテーププリプレグ群のそれぞれが幅方向へ折り曲げられることで２層化されてテープ幅よりも狭い溝内で積層される
ことを特徴とする先進グリッド構造体の製造方法。
【請求項２】
請求項１に記載の先進グリッド構造体の製造方法において、
前記第一工程で用いられる成形型の形状は、円筒形状である
ことを特徴とする先進グリッド構造体の製造方法。
【請求項３】
請求項１または２に記載の先進グリッド構造体の製造方法において、
前記成形型は、略正三角形からなる大型中子と、略正三角形からなり前記大型中子よりも小さいサイズを有する小型中子とを交互に配置するとともに、３つの前記大型中子と３つの前記小型中子のそれぞれの１つの頂点を１箇所の節点に集めて形成される６角形状を基本構成として有するように配置することで形成され、
前記成形型の溝は、前記大型中子の一辺と前記小型中子の一辺とが対向する領域に設けられた非交差領域と、前記節点に設けられた交差領域を有し、前記非交差領域において、互いに対向する前記大型中子の一辺と前記小型中子の一辺との距離は、前記テープ幅よりも狭く形成されている
ことを特徴とする先進グリッド構造体の製造方法。
【請求項４】
請求項３に記載の先進グリッド構造体の製造方法において、
前記成形型は、金属製の円筒上に前記円筒と同等の曲率を有する前記大型中子および前記小型中子が配置されて、前記格子状の溝が円筒形状として形成されている
ことを特徴とする先進グリッド構造体の製造方法。
【請求項５】
長手方向に強化繊維が延びた複数のテープ群が重ね合わされて格子状とされた繊維強化樹脂からなる先進グリッド構造体であって、
長手方向が異なる第一テープ群、第二テープ群、第三テープ群が順に繰り返し重ね合わされてグリッドが形成され、
互いに２つのテープ群が重なる交差領域が設けられ、
異なる２つのテープ群からなる交差領域同士が接するように格子が形成され、
前記交差領域間の他のテープ群と重なり合わない非交差領域には、テープが厚み方向に折り曲げられて積層されて、前記交差領域において前記２つのテープ群が重なったことによる厚みと、前記非交差領域において１つのテープを折り曲げたことによる厚みとが同等となる
ことを特徴とする先進グリッド構造体。
【請求項６】
請求項５に記載のグリッド構造体において、
前記交差領域と前記非交差領域との間に、テープ幅が連続的にテーパー状に変化するテーパー領域が設けられている
ことを特徴とする先進グリッド構造体。
【請求項７】
請求項５または６に記載の先進グリッド構造体において、
前記非交差領域において折り曲げられて積層されたテープ幅は、前記交差領域におけるテープ幅の半分である
ことを特徴とする先進グリッド構造体。
【請求項８】
請求項５ないし７のいずれか１項に記載の先進グリッド構造体において、
前記格子は、円筒をなすように形成され、
前記第一テープ群は、前記円筒の中心軸に平行であり、前記第二テープ群は、前記第一テープ群に対して＋６０度の角度で交差し、前記第三テープ群は、前記第一テープ群に対して−６０度の角度で交差する
ことを特徴とする先進グリッド構造体。
【請求項９】
請求項５ないし８のいずれか１項に記載の先進グリッド構造体において、
前記交差領域を結合部とし、前記結合部間を結ぶ前記非交差領域をリブ部としたときに、最近接の結合部間の間隔で、前記リブ部の幅を除算した値を構造比と定義し、前記強化繊維として炭素繊維を適用した際に、前記構造比が０より大きく０．０１５以下の範囲であり、かつ前記第一テープ群、前記第二テープ群、および前記第三テープ群に含まれる前記炭素繊維の引張弾性率が２００ＧＰａ以上３５０ＧＰａ以下の範囲である
ことを特徴とする先進グリッド構造体。
【請求項１０】
請求項５ないし８のいずれか１項に記載の先進グリッド構造体において、
前記交差領域を結合部とし、前記結合部間を結ぶ前記非交差領域をリブ部としたときに、最近接の結合部間の間隔で、前記リブ部の幅を除算した値を構造比と定義し、前記強化繊維として炭素繊維を適用した際に、前記構造比が０．０１以上、０．０３５以下の範囲であり、かつ前記第一テープ群、前記第二テープ群、および前記第三テープ群に含まれる前記炭素繊維の引張弾性率が３５０ＧＰａ以上６００ＧＰａ以下の範囲である
ことを特徴とする先進グリッド構造体。
【請求項１１】
請求項５ないし８のいずれか１項に記載の先進グリッド構造体において、
前記交差領域を結合部とし、前記結合部間を結ぶ前記非交差領域をリブ部としたときに、最近接の結合部間の間隔で、前記リブ部の幅を除算した値を構造比と定義し、前記強化繊維として炭素繊維を適用した際に、前記構造比が０．０２以上、０．０４以下の範囲であり、かつ前記第一テープ群、前記第二テープ群、および前記第三テープ群に含まれる前記炭素繊維の引張弾性率が６００ＧＰａ以上９５０ＧＰａ以下の範囲である
ことを特徴とする先進グリッド構造体。
【請求項１２】
請求項５ないし８のいずれか１項に記載の先進グリッド構造体において、
前記交差領域を結合部とし、前記結合部間を結ぶ前記非交差領域をリブ部としたときに、最近接の結合部間の間隔で、前記リブ部の幅を除算した値を構造比と定義し、前記強化繊維として炭素繊維を適用した際に、前記構造比を前記第一テープ群、前記第二テープ群、および前記第三テープ群に含まれる前記炭素繊維の引張弾性率で除算した値が、２×１０−５〜６×１０−５（ＧＰａ−１）である
ことを特徴とする先進グリッド構造体。
【請求項１３】
請求項９ないし１２のいずれか１項に記載の先進グリッド構造体からなる鏡筒と、
前記先進グリッド構造体の一端部の前記結合部に固定された主鏡と、
前記主鏡に対向して、前記先進グリッド構造体の他端部の前記結合部に固定された副鏡と
を備え、前記主鏡と前記副鏡との相対間距離が前記鏡筒により安定に保持される
ことを特徴とする先進グリッド構造体を適用した宇宙望遠鏡。
【請求項１４】
請求項１３に記載の先進グリッド構造体を適用した宇宙望遠鏡において、
前記鏡筒の周囲に設けられた、炭素繊維強化プラスチック円筒をさらに備える
ことを特徴とする先進グリッド構造体を適用した宇宙望遠鏡。
【発明の詳細な説明】
【技術分野】
【０００１】
本発明は、金属よりも軽量で熱膨張係数の低い航空宇宙用の材料である炭素繊維強化プラスチックを用いる軽量かつ低熱膨張特性を備える先進グリッド構造体、その製造方法、および先進グリッド構造体を適用した宇宙望遠鏡に関するものである。
【背景技術】
【０００２】
近年、様々な分野において、宇宙空間および地球上の高解像度な衛星画像に対する需要がますます高まっている。それに伴い、従来よりも高分解能な望遠鏡を搭載した観測衛星の開発が求められている。
【０００３】
このような衛星において、望遠鏡の分解能を向上させるためには、鏡を大型化するだけでなく、大型鏡を熱的に安定保持するための低熱膨張性を備えた軽量な鏡筒構造が必要である。これは、宇宙環境下において、望遠鏡構造に温度分布が発生した場合に、熱的な寸法安定性が低いと、構造にゆがみが発生し、衛星画像の解像度低下につながるためである。従って、低熱膨張性を備えた鏡筒構造の実現が重要となる。
【０００４】
また、鏡の大型化に伴い、望遠鏡の重量、すなわち、衛星の重量も増加するが、ロケットで打ち上げる以上、その積載重量には制限がある。従って、鏡筒構造の軽量化も必須である。
【０００５】
このような低熱膨張性および軽量性の要件を両立する鏡筒構造として、円筒形状の先進グリッド構造体が提案されている。円筒形状の先進グリッド構造体は、筒軸方向に平行な方向と、筒軸方向に±６０度の角度をなす方向へ、炭素繊維が円筒面内で格子状に配向しており、筒軸方向への低熱膨脹性および軽量性を有する。また、このような先進グリッド構造体の製造方法としては、成形型上に格子を形成するためにゴム製または金属製の中子を置き、中子の間にテープ状のプリプレグを積層して成形する方法が一般に知られている。
【０００６】
中子がゴム製の場合は、所望のリブ幅より幅の大きいプリプレグを積層し、ゴムの熱膨張および面外方向からの圧力によるゴムの面内方向への膨張によってプリプレグへ成形圧を加え、所望の寸法に成形する（例えば、非特許文献１参照）。
【０００７】
一方、金属製中子の場合は、所望のリブ幅と同寸法の隙間を中子によって形成し、隙間を繊維と樹脂で充填することにより、所望の寸法を得る（例えば、特許文献１参照）。
【先行技術文献】
【非特許文献】
【０００８】
【非特許文献１】S. M. Huybrechts著、他３名、「Manufacturing theory for advanced grid stiffened structure」、Composites: Part A33 (2002) 155-161
【特許文献】
【０００９】
【特許文献１】特許平４−４１８８９号公報
【発明の概要】
【発明が解決しようとする課題】
【００１０】
しかしながら、従来技術には、以下のような課題がある。
非特許文献１では、ゴム製の中子としてシリコンゴムを使用している。シリコンゴムの線膨張係数は、２００ｐｐｍ／Ｋと非常に大きく、成形時の加熱により、金属に比して大きく膨張する。また、シリコンゴムは、金属に比して低弾性率であるため、面外方向に同じ成形圧を加えても、変位量は、金属よりも大きくなり、ポアソン比に起因する面内方向の変位量も、金属より大きくなる。
【００１１】
以上の熱的・力学的な面内方向への膨張により、プリプレグに面内方向の成形圧が加えられ、シリコンゴムの膨張量によってリブ幅の寸法が決定される。シリコンゴムの膨張量は、常温からの温度差および成形圧によって決まる。このため、所望の成形精度を得るためには、温度および与える成形圧を全ての中子で均一にする必要がある。
【００１２】
しかしながら、一般に、全ての中子で成形条件を均一にすることは、非常に困難であり、また、中子自体の寸法精度によっても膨張量は変動する。このため、ゴム製中子を用いて所望の成形精度を得ることは、非常に困難である。
【００１３】
一方、特許文献１では、金属製中子を使用することにより、成形精度の課題を解決している。金属は、熱的・力学的な変形が小さいため、中子の寸法は、成形過程において大きく変化しない。このため、成形型と中子で形成される空間内に繊維と樹脂が充填されることにより、所望の寸法が得られる。
【００１４】
ここで、先進グリッド構造体には、異なる方向へ配向したリブが互いに交差する領域がある。そして、リブ一本に対して繊維を連続的に積層した場合には、交差領域では、その積層方向（厚み方向）において、交差しない領域に対して炭素繊維量が２倍となる。従って、このような繊維量の差異によって、リブ厚さの不均一、あるいは繊維の湾曲などが生じることとなり、成形体の破壊起点となるおそれがある。
【００１５】
この問題を解決するために、特許文献１では、プリプレグの形状を複数パターンに切り分けて積層することにより、厚み方向の炭素繊維量を均一としている。しかしながら、特許文献１は、このようにプリプレグの形状を複数パターンに切り分けるため、リブ一本に対して繊維が連続ではない。このため、本来のグリッド構造としての機械特性および熱特性が発揮できないこととなる。
【００１６】
円筒形状の先進グリッド構造体では、交差領域の面積および円筒の曲率によって筒軸方向の熱膨張係数を最適化し、プリプレグの積層数によって重量を最適化する。そして、最適化設計により得られた円筒形状の先進グリッド構造体を実現するには、寸法および炭素繊維量を、設計した通りに精度よく成形する必要がある。
【００１７】
本発明は、前記のような課題を解決するためになされたものであり、プリプレグの形状を複数パターンに切り分けて積層することなく、寸法精度と厚み方向の炭素繊維量の均一性の両方を所望の範囲内に確保することのできる先進グリッド構造体の製造方法、先進グリッド構造体、および先進グリッド構造体を適用した宇宙望遠鏡を得ることを目的とする。
【課題を解決するための手段】
【００１８】
本発明に係る先進グリッド構造体の製造方法は、３方向へ格子状の溝が形成された金属製の成形型を用意する第一工程と、成形型へ、長手方向に強化繊維が連続する、第一のテーププリプレグ群、第二のテーププリプレグ群、第三のテーププリプレグ群を、互いに２つのテーププリプレグ群が重なる交差領域を設けるようにそれぞれ順に繰り返し積層する第二工程と、加圧下で加熱することにより成形する第三工程とを備えた先進グリッド構造体の製造方法であって、第一工程において用意される成形型の溝は、異なる２つのテーププリプレグ群が重なる交差領域同士が接して１か所に集まるように形成され、かつ、他のテーププリプレグ群と交差することなく１つのテーププリプレグ群が積層される非交差領域では、テープ幅よりも狭い幅を有するように形成され、第二工程において、交差領域では、第一のテーププリプレグ群、第二のテーププリプレグ群、および第三のテーププリプレグ群が折り曲げられることなくテープ幅のまま、かつ互いに２つのテーププリプレグ群が重なって積層され、非交差領域では、第一のテーププリプレグ群、第二のテーププリプレグ群、および第三のテーププリプレグ群のそれぞれが幅方向へ折り曲げられることで２層化されてテープ幅よりも狭い溝内で積層されるものである。
【００１９】
また、本発明に係る先進グリッド構造体は、長手方向に強化繊維が延びた複数のテープ群が重ね合わされて格子状とされた繊維強化樹脂からなる先進グリッド構造体であって、長手方向が異なる第一テープ群、第二テープ群、第三テープ群が順に繰り返し重ね合わされてグリッドが形成され、互いに２つのテープ群が重なる交差領域が設けられ、異なる２つのテープ群からなる交差領域同士が接するように格子が形成され、交差領域間の他のテープ群と重なり合わない非交差領域には、テープが厚み方向に折り曲げられて積層されて、交差領域において２つのテープ群が重なったことによる厚みと、非交差領域において１つのテープを折り曲げたことによる厚みとが同等となるものである。
【発明の効果】
【００２０】
本発明によれば、各テーププリプレグを積層する際に、交差領域では、テープ幅のまま１層として積層し、非交差領域では、幅方向へ折り曲げて２層化して積層することで、厚み方向の炭素繊維量の均一性を確保することができ、プリプレグの形状を複数パターンに切り分けて積層することなく、寸法精度と厚み方向の炭素繊維量の均一性の両方を所望の範囲内に確保することのできる先進グリッド構造体の製造方法、先進グリッド構造体、および先進グリッド構造体を適用した宇宙望遠鏡を得ることができる。
【図面の簡単な説明】
【００２１】
【図１】本発明の実施の形態１に係る先進グリッド構造体の製造方法の一例において使用する成形型の上面図である。
【図２】本発明の実施の形態１に係る先進グリッド構造体の製造方法において使用する成形型の１つの節点を含む拡大図である。
【図３】本発明の実施の形態１に係る先進グリッド構造体の製造方法において使用するテーププリプレグの平面図である。
【図４】本発明の実施の形態２に係る先進グリッド構造体の製造方法において使用する円形成形型の斜視図である。
【図５】本発明の実施の形態３の円筒形状の先進グリッド構造体の正面図である。
【図６】本発明の実施の形態３の円筒形状の先進グリッド構造体の交差部の拡大図である。
【図７】本発明の実施の形態３の円筒形状の先進グリッド構造体の複数の交差部の拡大図である。
【図８】本発明の実施の形態３の円筒形状の先進グリッド構造体の製造に用いる３種類の炭素繊維テーププリプレグのシートの平面図である。
【図９】本発明の実施の形態３の円筒形状の先進グリッド構造体の熱膨脹係数の測定装置を示す断面図である。
【図１０】本発明の実施の形態３の円筒形状の先進グリッド構造体（内直径Ｄ＝１０００ｍｍ）の筒軸方向の熱膨脹係数の構造比依存性を表したグラフである。
【図１１】本発明の実施の形態３の円筒形状の先進グリッド構造体（内直径Ｄ＝１０００ｍｍ）の筒軸方向の熱膨張係数の構造比／引張弾性率依存性を表したグラフである。
【図１２】本発明の実施の形態４の円筒形状の先進グリッド構造体（構造比０．０２８）の筒軸方向の熱膨脹係数の曲率依存性を表したグラフである。
【図１３】本発明の実施の形態５の宇宙望遠鏡の斜視図である。
【図１４】本発明の実施の形態６の遮光機能を備えた宇宙望遠鏡の斜視図である。
【図１５】本発明の実施の形態６の炭素繊維強化プラスチック円筒を作成するための３種類の炭素繊維プリプレグシートの平面図である。
【発明を実施するための形態】
【００２２】
実施の形態１．
本実施の形態１に係る先進グリッド構造体の製造方法は、例えば、炭素繊維に樹脂を含侵させた後に、半硬化させて作ったプリプレグを使用する。さらに、この製造方法は、長尺方向に向くように炭素繊維を配向させて繊維強化された熱硬化性樹脂、例えば、エポキシ樹脂のプリプレグで構成された帯状のテーププリプレグを成形型上に積層する工程と、加圧下で加熱する工程とを有する。
【００２３】
炭素繊維としては、引張弾性率が２８０ＧＰａ以上、かつ９５０ＧＰａ以下のものを用いている。このような炭素繊維の一例としては、東レ株式会社製のトレカ（登録商標）糸Ｔ８００ＨＢ、東レ株式会社製のトレカ（登録商標）糸Ｍ５５Ｊ、あるいは三菱樹脂株式会社製のダイアリード（登録商標）糸Ｋ１３Ｃ２Ｕなどが挙げられる。
【００２４】
次に、本実施の形態の説明において用いる語彙について説明する。
なお、本実施の形態に係る「先進グリッド構造体」とは、炭素繊維に樹脂を含侵させた後に、半硬化させて作ったプリプレグを使用し、長尺方向に向くように炭素繊維を配向させて繊維強化された熱硬化性樹脂のプリプレグからなる帯状のテーププリプレグを積層し、加圧下で加熱することにより成形したトラス構造である。
また、「テーププリプレグ」とは、まとめられた複数本の炭素繊維に樹脂を含浸させて作製された半硬化状態のテープ状のものを意味する。
また、「格子状溝」とは、後で詳細に説明するが、先進グリッド構造体の成形型に中子を配置することで形成された格子状の溝を意味する。
【００２５】
図１は、本発明の実施の形態１に係る先進グリッド構造体の製造方法の一例において使用する成形型の上面図である。この図１に示した成形型１は、第一溝群２、第二溝群３、第三溝群４、大型中子５、および小型中子６で構成されている。本実施の形態１に係る先進グリッド構造体の製造方法では、図１に示す成形型１の格子状溝（第一溝群２、第二溝群３、第三溝群４に相当）へテーププリプレグを積層する。
【００２６】
ここで、成形型１が備えている第一溝群２、第二溝群３、第三溝群４は、次のものである。
第一溝群２：図１上での長さ方向が紙面の左右方向に向き、長さ方向に直交する第一の方向に等間隔に並列に並べられた複数の格子状溝（以下の説明では、第一溝群を構成する個々の溝について、０度方向溝２と称す）
第二溝群３：０度方向溝２に対して時計方向に６０度傾斜して交わるとともに、等間隔に並列に並べられた複数の格子状溝（以下の説明では、第二溝群を構成する個々の溝について、＋６０度方向溝３と称す）
第三溝群４：０度方向溝２に対して反時計方向に６０度傾斜して交わるとともに、等間隔に並列に並べられた複数の格子状溝（以下の説明では、第三溝群を構成する個々の溝について、−６０度方向溝４と称す）
【００２７】
本実施の形態１に係る先進グリッド構造体の製造方法において使用する成形型１では、０度方向溝２、＋６０度方向溝３、−６０度方向溝４が、成形型１上へ配置された大型中子５および小型中子６により形成されている。ここで、大型中子５は、図１において、略三角形状の１つの頂点が紙面上で下方向を向いている中子であり、小型中子６は、図１において、略三角形状の１つの頂点が紙面上で上方向を向いている中子である。
図１における配置をより具体的に説明すると、大型中子５と、大型中子よりも小さいサイズを有する小型中子６とが、交互に配置されているとともに、３つの大型中子５と３つの小型中子６のそれぞれの１つの頂点を１箇所の節点に集めることで形成される６角形状を基本構成として有するように配置されている。このような配置により、３方向へ格子状の溝（０度方向溝２、＋６０度方向溝３、−６０度方向溝４）が形成されることとなる。
【００２８】
大型中子５および小型中子６の材質は、シリコンゴムに比して１／１０程度の低熱膨張率であればよい。また、大型中子５および小型中子６は、成形型１の一部として一体となっていてもよく、また、成形型１と分離していてもよい。
【００２９】
本実施の形態１においては、成形型１の製造性を鑑み、アルミ製の成形型１を使用し、成形型１と、大型中子５および小型中子６とが分離した構成とした。成形型１と、大型中子５および小型中子６とが分離している場合、成形型１は、平板状であり、成形型１と大型中子５と小型中子６は、互いに位置を固定する機構、例えば、位置決めピンを挿入するためのピン穴を備える。
【００３０】
図２は、本発明の実施の形態１に係る先進グリッド構造体の製造方法において使用する成形型１の１つの節点を含む拡大図である。０度方向溝２は、図２に示すように、それぞれ＋６０度方向溝３および−６０度方向溝４に対して、第一交差領域７と第二交差領域８とで交わっている。
【００３１】
同様に、＋６０度方向溝３は、それぞれ０度方向溝２および−６０度方向溝４に対して、第一交差領域７と第三交差領域９とで交わっており、−６０度方向溝４は、それぞれ０度方向溝２および＋６０度方向溝３に対して、第二交差領域８と第三交差領域９とで交わっている。各交差領域の幅は、何れもｂ１である。
【００３２】
０度方向溝２のうち、＋６０度方向溝３および−６０度方向溝４と交差しない領域は、隣り合う大型中子５と小型中子６の側面のうち平行に向かい合う側面同士で挟まれた０度方向非交差領域２ａと、向かい合わない側面同士で挟まれた０度方向テーパー領域２ｂからなる。
【００３３】
また、＋６０度方向溝３のうち、０度方向溝２および−６０度方向溝４と交差しない領域は、隣り合う大型中子５と小型中子６の側面のうち平行に向かい合う側面同士で挟まれた＋６０度方向非交差領域３ａと、向かい合わない側面同士で挟まれた＋６０度方向テーパー領域３ｂからなる。
【００３４】
さらに、−６０度方向溝４のうち、０度方向溝２および＋６０度方向溝３と交差しない領域は、隣り合う大型中子５と小型中子６の側面のうち平行に向かい合う側面同士で挟まれた−６０度方向非交差領域４ａと、向かい合わない側面同士で挟まれた−６０度方向テーパー領域４ｂからなる。
【００３５】
各非交差領域（２ａ、３ａ、４ａ）の幅は、何れもｂ２であり、ｂ２は、ｂ１の半分の値である。また、各テーパー領域（２ｂ、３ｂ、４ｂ）の幅は、図２に示すように、非交差領域の幅ｂ２から交差領域の幅ｂ１へ連続的に変化している。
【００３６】
換言すると、図２に示すように、大型中子５と小型中子６の各頂点の形状を加工するとともに、適切な間隔で大型中子５と小型中子６を交互に配置することで、以下の特徴を得ることができる。
（特徴１）大型中子５の一辺と小型中子６の一辺とが対向する非交差領域（２ａ、３ａ、４ａ）では、第一のテーププリプレグ群、第二のテーププリプレグ群、および第三のテーププリプレグ群のそれぞれを幅方向へ折り曲げて２層化して積層することを容易にするように、その間隔がｂ２として配置されている。
（特徴２）一方、交差領域（３、４、５）では、第一のテーププリプレグ群、第二のテーププリプレグ群、および第三のテーププリプレグ群が折り曲げられることなくテープ幅ｂ１のまま、互いに２つのテーププリプレグ群が重なって積層でき、かつ、テープ幅が連絡的にｂ１からｂ２あるいはｂ２からｂ１に変化するようなテーパー領域（２ｂ、３ｂ、４ｂ）が形成されるように、大型中子５と小型中子６の各頂点の形状が加工されて配置されている。
【００３７】
次に、本実施の形態１に係る先進グリッド構造体の製造方法の一例としてプリプレグを用いた製造法について説明する。図３は、本発明の実施の形態１に係る先進グリッド構造体の製造方法において使用するテーププリプレグの平面図である。
【００３８】
まず始めに、引張弾性率が５００ＧＰａ以上かつ６００ＧＰａ以下である炭素繊維、例えば、東レ株式会社製トレカ（登録商標）糸Ｍ５５Ｊとエポキシ樹脂原料を用いて、長さ方向（図３（ａ）の紙面上の左右方向）に炭素繊維が配向された幅ｂ１の帯状のテーププリプレグを用意する。
【００３９】
図３（ａ）に示すような炭素繊維が基準辺１０に平行に配向された０度方向炭素繊維テーププリプレグ１１を成形型１の０度方向溝２に積層する。０度方向炭素繊維テーププリプレグ１１の積層において、０度方向非交差領域２ａへ積層する際は、幅ｂ１を有するテーププリプレグを幅方向に半分に折って幅ｂ２として積層し、第一交差領域７および第二交差領域８では、折り曲げることなく、元の幅ｂ１で積層する。
【００４０】
また、０度方向テーパー領域２ｂでは、第一交差領域７および第二交差領域８のそれぞれと、０度方向非交差領域２ａとを連続的に接続するよう、テーププリプレグを幅方向へ徐々に折り、または折った状態から徐々に開きながら積層する。
【００４１】
図３（ｂ）に示すような炭素繊維が基準辺１０に対して反時計方向に＋６０度傾斜するように配向された＋６０度方向炭素繊維テーププリプレグ１２は、成形型１の＋６０度方向溝３に、そして、図３（ｃ）に示すような炭素繊維が基準辺１０に対して時計方向に６０度傾斜するように配向された−６０度方向炭素繊維テーププリプレグ１３は、成形型１の−６０度方向溝４に、同様に積層する。
【００４２】
すなわち、＋６０度方向非交差領域３ａおよび−６０度方向非交差領域４ａへ積層する際は、幅ｂ１を有するテーププリプレグを幅方向に半分に折って幅ｂ２として積層し、各交差領域では、折り曲げることなく、元の幅ｂ１で積層する。また、＋６０度方向テーパー領域３ｂおよび−６０度方向テーパー領域４ｂでは、０度方向テーパー領域２ｂと同様に、テーププリプレグを幅方向へ徐々に折り、または折った状態から徐々に開きながら積層する。
【００４３】
以上の手順に沿って、テーププリプレグを成形型１のそれぞれの格子状溝へ複数回にわたって積層し、加圧下で加熱することにより、先進グリッド構造体が製造される。
【００４４】
以上のように、実施の形態１によれば、各テーププリプレグを積層する際に、交差領域では、テープ幅のまま１層として積層し、非交差領域では、幅方向へ折り曲げて２層化して積層しており、厚み方向の炭素繊維量の均一性を確保することができる。この結果、筒軸方向の熱膨脹係数が−０．１ｐｐｍ／Ｋ〜＋０．１ｐｐｍ／Ｋの範囲になるような低熱膨張特性を持ち、かつ軽量な先進グリッド構造体において、寸法精度と厚み方向の炭素繊維量の均一性の両方を所望の範囲内に確保することができる。
【００４５】
実施の形態２．
本実施の形態２に係る先進グリッド構造体の製造方法は、先の実施の形態１に係る先進グリッド構造体の製造方法と比較すると、使用する成形型の形状が異なり、円形形状を有している。ただし、成形体の形状を違えているものの、それ以外は同様であり、同様な部分には同じ符号を付記し、説明は省略する。
【００４６】
図４は、本発明の実施の形態２に係る先進グリッド構造体の製造方法において使用する円形成形型の斜視図である。図４に示す円筒成形型１４は、表面が円筒面状であり、円筒面大型中子１５および円筒面小型中子１６を固定するための位置決め用ピン穴１７を備える。円筒成形型１４と同等の曲率を有する円筒面大型中子１５および円筒面小型中子１６は、位置決めピン１７ａを介して円筒成形型１４に固定される。
【００４７】
本実施の形態２では、円筒面大型中子１５および円筒面小型中子１６を円筒成形型１４に固定することにより、円筒面大型中子１５と円筒面小型中子１６に挟まれた領域として、０度方向溝２、＋６０度方向溝３、−６０度方向溝４の各方向溝が形成される。
【００４８】
次に、先の図３に示したテーププリプレグを、円筒成形型１４上へ形成された各方向溝へ積層する。このとき、基準辺１０は、円筒成形型１４の当軸方向（図４における紙面上の上下方向）に平行である。これ以降の手順は、先の実施の形態１と同様である。
【００４９】
以上のように、実施の形態２によれば、円筒面大型中子および円筒面小型中子が配置された円筒形状の成形型を用いることで、寸法精度と厚み方向の炭素繊維量の均一性の両方を所望の範囲内に確保した円筒形状の先進グリッド構造体を得ることができる。
【００５０】
実施の形態３．
図５〜７を用いて、本発明の実施の形態３の円筒形状の先進グリッド構造体の構成を説明する。図５は、本発明の実施の形態３の円筒形状の先進グリッド構造体の正面図で、図中の上向き矢印が筒軸方向を示している。本発明の円筒形状の先進グリッド構造体は、筒軸方向を長軸方向、かつ炭素繊維軸方向とする炭素繊維強化プラスチックからなる第一の柱状構造材１８と筒軸方向から反時計方向に６０度回転した方向を長軸方向、かつ炭素繊維軸方向とする炭素繊維強化プラスチックからなる第二の柱状構造材１９、および筒軸方向から時計方向に６０度回転した長軸方向、かつ炭素繊維軸方向とする炭素繊維強化プラスチックからなる第三の柱状構造材２０を各々複数本組み合わせて構成され、内直径Ｄの円筒構造体を形成している。第一〜第三の柱状構造材１８、１９、２０は、図１に示すように網目状に配置され、２つの柱状構造材がお互いに交わり結合した結合部（図２における第一交差領域７、第二交差領域８、および第三交差領域９に相当）の集まりである交差部２１と、各柱状構造材が交差しないリブ部２２（図２における０度方向非交差領域２ａ、＋６０度方向非交差領域３ａ、および−６０度方向非交差領域４ａに相当）から構成されている。
【００５１】
すなわち、本実施の形態３以降における第一の柱状構造材１８、第二の柱状構造材１９、および第三の柱状構造材２０は、それぞれ、先の実施の形態１、２における０度方向炭素繊維テーププリプレグ１１（第一テープ群）、＋６０度方向炭素繊維テーププリプレグ１２（第二テープ群）、および−６０度方向炭素繊維テーププリプレグ１３（第三テープ群）の積層構造に相当する。
【００５２】
図６は、本発明の実施の形態３の円筒形状の先進グリッド構造体の交差部２１の拡大図である。図６のハッチング部は、２つの柱状構造材がお互いに交わり結合した結合部を示しており、第一の柱状構造材１８と第二の柱状構造材１９の結合部２３、第一の柱状構造材１８と第三の柱状構造材２０の結合部２４、第二の柱状構造材１９と第三の柱状構造材２０の結合部２５が形成され、これらの３つの結合部２３、２４、２５により、交差部２１を構成する。
【００５３】
それぞれの結合部２３、２４、２５は、それぞれの結合部２３、２４、２５を構成する２つの柱状構造材の長軸方向を炭素繊維軸とする炭素繊維層が複数積層した構造となっている。つまり、一例をあげると、結合部２３は、第一の柱状構造材１８と第二の柱状構造材１９から構成され、第一の柱状構造材１８と第二の柱状構造材１９のそれぞれの長軸方向を炭素繊維軸方向とする２種の炭素繊維層が各々複数積層した構造となっている。結合部２３、２４、２５は、２方向の炭素繊維層が各々複数積層した構造となっているため、外部からの応力に対し、円筒構造体を維持する十分な強度を有する。
【００５４】
本実施の形態３においては、各結合部２３、２４、２５は、それらの中央で接するように構成しており、各結合部２３、２４、２５の中央部分に隙間を有しない配置としている。本実施の形態３の円筒形状の先進グリッド構造体においては、結合部２３、２４、２５から構成される交差部２１と、結合部間をつなぐリブ部２２（後述する図７参照）からなっており、リブ部２２は、その長軸方向に炭素繊維が配向しているため、炭素繊維の熱膨張特性が支配的となり、温度上昇により一般に収縮する。一方、交差部２１では、種々の方向に炭素繊維が配向しているため、炭素繊維の熱膨張特性の影響は少なく、炭素繊維間をつなぐ樹脂材料であるマトリクス樹脂の熱膨張特性が支配的となり、温度上昇により一般に膨張する。
【００５５】
結合部２３、２４、２５の中央の間隙の有無、間隙の大きさは、交差部２１の大きさに影響し、リブ部２２と交差部２１の構成比率を変化させるため、本実施の形態３の円筒形状の先進グリッド構造体全体の熱膨張特性にも大きく影響する。本実施の形態３では、結合部の中央に間隙のない構成としたが、結合部の中央の間隙の有無、大きさ、炭素繊維の引張弾性率、マトリクス樹脂の弾性率等により最適値は異なり、構成材料等に応じて最適化を求めることが必要である。本実施の形態３の場合、結合部２３、２４、２５の中央に間隙を作らない配置としており、リブ部２２の影響が交差部２１の影響より顕著となり、温度上昇に伴う熱膨張を小さくすることができる。
【００５６】
図７は、本発明の実施の形態３の円筒形状の先進グリッド構造体の複数の交差部２１の拡大図である。交差部２１は、３つの結合部２３、２４、２５から構成され、第二の柱状構造材１９と第三の柱状構造材２０の結合部２５と最近接の結合部２５の距離Ｌで、各結合部間を結ぶリブ部２２の幅Ｗを除算した値を構造比と定義し、前記円筒構造体の内直径Ｄとともに、本発明の円筒形状の先進グリッド構造体の形状、構成を示すパラメータとして評価に用いる。
【００５７】
図８を用いて実施の形態３の円筒形状の先進グリッド構造体の製造方法を説明する。図８は、本発明の実施の形態３に係る円筒形状の先進グリッド構造体の製造に用いる３種類の炭素繊維テーププリプレグのシートの平面図である。
【００５８】
離型シート２７上に、炭素繊維テーププリプレグ２８、２９、３０が所定の間隔で貼付され炭素繊維テーププリプレグのシートを構成している。炭素繊維テーププリプレグのシートは、テープの長さ方向に繊維を配向させた炭素繊維テープにエポキシ樹脂を含浸し、離型シート２７上に所定の間隔で配列、貼付した後、高温で乾燥して半硬化状態とすることで得る。
【００５９】
図８（ａ）は、筒軸方向に炭素繊維軸を配向させたテーププリプレグのシート、（ｂ）は、筒軸方向から反時計方向に６０度回転させた方向に炭素繊維軸を配向させたテーププリプレグのシート、（ｃ）は、筒軸方向から時計方向に６０度回転させた方向に炭素繊維軸を配向させたテーププリプレグのシートを示している。
【００６０】
筒軸方向が図の矢印方向となるようにテーププリプレグのシート（ａ）（ｂ）（ｃ）を順に外直径が１０００ｍｍの円筒形状の型に沿わせて積層し、離型シート２７の剥離を繰り返し、各層１０層、合計３０層のプリプレグの積層による円筒形状の先進グリッド構造体の前駆体を得る。テーププリプレグの積層枚数は、特に限定するものではなく、目的とする強度、重量等の観点から定めることができる。
【００６１】
正三角形、または六角形のグリッドの間隙が変形しないよう、空間を保持する中子を付け、加圧下で加熱することにより内直径Ｄが１０００ｍｍの円筒形状の先進グリッド構造体を得る。
【００６２】
本発明の実施の形態３の円筒形状の先進グリッド構造体は、炭素繊維に樹脂を含浸させた後、半硬化状態としたプリプレグを積層し、その後に加熱硬化する方法を用いて作成したが、本発明の円筒形状の先進グリッド構造体の作成方法は、これに限定するものではなく、炭素繊維シート等、炭素繊維のみを積層して一定の形状を作り、その後に樹脂溶液を含浸して、加熱硬化する方法等によっても作成することができる。
【００６３】
本発明の実施の形態３の円筒形状の先進グリッド構造体に用いる炭素繊維は、特に限定するものでなく、一般に市販されているものを用いることができ、さらに樹脂の種類は、特に限定するものではなく、熱的、機械的、化学的特性が使用環境に耐えるものであれば、エポキシ樹脂をはじめとするいずれの樹脂でも用いることができる。
【００６４】
図９、１０、１１および表１を用いて本実施の形態３の円筒形状の先進グリッド構造体の熱膨張係数の測定方法、測定結果を説明する。
【００６５】
図９に本実施の形態３の円筒形状の先進グリッド構造体の熱膨脹係数の測定装置の断面図を示す。まず、測定サンプル３１であるグリッド円筒構造体をサンプル支持台３２の上に載せ、恒温槽３３内に固定する。次に、恒温槽３３内の温度をコントロールして測定サンプル３１の温度を変化させつつ、測定サンプル３１の両端部に接着したレーザ反射鏡３５にレーザフォーカス変位計３４からレーザを照射し、反射光を受光して、加熱による測定サンプル３１の変位量を測定し、熱膨張係数を算出する。
【００６６】
本実施の形態３で作成し、評価に用いた円筒形状の先進グリッド構造体のサンプルとその構造等を、表１を用いて説明する。炭素繊維は、製造方法、製造原料によって、標準・中弾性率タイプ（引張弾性率２００〜３５０ＧＰａ）、高弾性率タイプ（引張弾性率３５０〜６００ＧＰａ）、超高弾性率タイプ（引張弾性率６００〜９５０ＧＰａ）に分類することができる。同じタイプの炭素繊維は、類似した熱的、機械的特性を示すので、本実施の形態３では、それぞれの炭素繊維のタイプから一つずつの炭素繊維を選択し、円筒形状の先進グリッド構造体のサンプルを作成した。
【００６７】
使用した炭素繊維は、標準・中弾性率タイプとして東レ株式会社製トレカ（登録商標）糸Ｔ８００ＨＢ（引張弾性率３００ＧＰａ）、高弾性率タイプとして東レ株式会社製トレカ（登録商標）糸Ｍ５５Ｊ（引張弾性率５４０ＧＰａ）、超高弾性率タイプとして三菱樹脂株式会社製ダイアリード（登録商標）糸Ｋ１３Ｃ２Ｕ（引張弾性率９００ＧＰａ）の３種を用い円筒形状の先進グリッド構造体を作成し、それぞれを用いた円筒形状の先進グリッド構造体サンプルをＳａｍｐｌｅ  Ａ、Ｂ、Ｃとする。
【００６８】
なお、本実施の形態３の円筒形状の先進グリッド構造体の内直径Ｄは、すべて１０００ｍｍとした。また、このＳａｍｐｌｅ  Ａ、Ｂ、Ｃのそれぞれについて、リブ部２２の幅Ｗ、結合部２５と最近接の結合部２５の間隔Ｌは、表に示した（１）〜（４）の４通り（（２）と（４）の構造比は同じであるので、構造比は３通り）を作成した。
【００６９】
図１０は、本実施の形態３の円筒形状の先進グリッド構造体（内直径Ｄ＝１０００ｍｍ）の筒軸方向の熱膨脹係数の構造比依存性を表すグラフである。円筒形状の先進グリッド構造体の熱膨張係数は、引張弾性率が小さい炭素繊維を用いるほど大きく、引張弾性率が大きい場合には熱収縮となることがわかる。また、いずれの円筒形状の先進グリッド構造体も、構造比が大きい時は熱膨張係数が大きく、構造比が小さくなると熱膨張係数が小さくなることがわかる。
【００７０】
【表１】
0005836885.tif 000002
【００７１】
図１０の一点鎖線で挟まれた範囲は、宇宙望遠鏡用の鏡筒に用いることができる、優れた熱膨張特性である、±０．５ｐｐｍ／Ｋの範囲の低熱膨張特性を示す領域であり、引張弾性率が２００〜３５０ＧＰａの標準・中弾性率タイプの炭素繊維を用いたＳａｍｐｌｅ  Ａでは構造比が０．０１５以下であることが必要であり、引張弾性率が３５０〜６００ＧＰａの高弾性率タイプの炭素繊維を用いたＳａｍｐｌｅ  Ｂでは、およそ構成比が０．０１〜０．０３５であることが必要であり、引張弾性率が６００〜９５０ＧＰａの超高弾性率タイプの炭素繊維を用いたＳａｍｐｌｅ  Ｃでは、構成比は０．０２〜０．０４あればよいことがわかる。
【００７２】
構造比は、リブ部２２の幅Ｗを結合部２５と最近接の結合部２５の間隔Ｌで除算した値であり、図１０に示すように、構造比と熱膨張係数には直線関係がある。一方、一般に炭素繊維の引張弾性率と熱膨張係数には、反比例の関係がある。つまり、低熱膨張特性を示すグリッド円筒構造体の構造比の値を、対応する炭素繊維の引張弾性率で除算する（構造比／引張弾性率）と、炭素繊維のタイプによらず、低熱膨張特性を得ることができる一定の範囲を求めることができる。
【００７３】
図１１は、本発明の実施の形態３の円筒形状の先進グリッド構造体（内直径Ｄ＝１０００ｍｍ）の筒軸方向の熱膨張係数の構造比／引張弾性率依存性を表したグラフである。また、表１にそれぞれの円筒形状の先進グリッド構造体の構造比／引張弾性率の値を示す。そのようにして求めた低熱膨張特性を示す構造比／引張弾性率の値の範囲は、２×１０−５〜６×１０−５（ＧＰａ−１）であり、この範囲であれば、炭素繊維のタイプによらず宇宙望遠鏡の鏡筒に用いることができる±０．５ｐｐｍ／Ｋの低熱膨張特性を得ることができる。
【００７４】
図１０の破線で挟まれた範囲は、上記の低熱膨張特性より優れた、±０．１０ｐｐｍ／Ｋ以下の零熱膨張特性を得ることができる領域であり、標準・中弾性率タイプの炭素繊維を用いたＳａｍｐｌｅ  Ａでは構造比が０〜０．００７、高弾性率タイプの炭素繊維を用いたＳａｍｐｌｅ  Ｂでは構造比０．０１７〜０．０２３、超高弾性率タイプの炭素繊維を用いたＳａｍｐｌｅ  Ｃでは構造比０．０２６〜０．０３２の時零熱膨張の特性を得ることができる。
【００７５】
本実施の形態３の円筒形状の先進グリッド構造体は、従来の一軸配向の炭素繊維のプリプレグシートを積層、硬化した円筒構造体に比べ、近接する３つの結合部２３、２４、２５からなる交差部２１とリブ部２２のみからなるため、１／２以下の軽量化を達成することができ、低熱膨張特性と軽量化を同時に達成することができる。
【００７６】
実施の形態４．
実施の形態３と同様の方法で円筒形状の先進グリッド構造体を作成した。本実施の形態４の円筒形状の先進グリッド構造体には、高弾性率タイプの炭素繊維（東レ株式会社製トレカ糸Ｍ５５Ｊ：引張弾性率＝５４０ＧＰａ）、エポキシ樹脂からなるマトリクス樹脂を用い、構造比は２．９２／１０５＝０．０２８とし、円筒の内直径Ｄについては６００ｍｍ、１０００ｍｍ、１５００ｍｍ、２０００ｍｍ、平板の５通り（曲率＝半径−１は、それぞれ０．００３３、０．００２、０．００１３、０．００１、０／ｍｍ）を作成した。
【００７７】
図１２は、本実施の形態４の円筒形状の先進グリッド構造体（構造比０．０２８）の筒軸方向の熱膨脹係数の曲率依存性を表したグラフである。曲率『０』の円筒形状でない、平板のグリッド構造体で、その熱膨張係数は約−０．７ｐｐｍ／Ｋであり、十分に小さな熱膨張係数であるとは言えない。しかし、曲率が大きくなるに従って（円筒の内直径Ｄが小さくなるに従って）宇宙望遠鏡用の鏡筒に用いることができる、筒軸方向の低熱膨張特性の範囲である±０．５ｐｐｍ／Ｋ以下となることがわかる。具体的には、円筒形状とすると、平板のグリッド構造体と同一の構造比、材料であっても、内直径Ｄを５０００ｍｍ以下（曲率が０．０００４以上）とすることで、±０．５ｐｐｍ／Ｋ以下とすることができ、さらに内直径Ｄを２０００ｍｍ以下（曲率が０．００１以上）とすると、±０．２ｐｐｍ／Ｋ以下の非常に優れた低熱膨張特性を得ることができることがわかった。
【００７８】
本実施の形態４の円筒形状の先進グリッド構造体は、従来の一軸配向の炭素繊維のプリプレグシートを積層、硬化した円筒構造体に比べ、近接する３つの結合部２３、２４、２５からなる交差部２１とリブ部２２のみからなるため、１／２以下の軽量化を達成することができ、低熱膨張特性と軽量化を同時に達成することができる。
【００７９】
実施の形態５．
図１３は、本発明の実施の形態５の宇宙望遠鏡の斜視図である。本実施の形態５の宇宙望遠鏡は、本発明の実施の形態３に示した円筒形状の先進グリッド構造体３９を鏡筒とし、円筒形状の先進グリッド構造体の一端部に主鏡４０を、他端部に副鏡４１をそれぞれ対向して配置したもので、円筒形状の先進グリッド構造体に望遠鏡部材を固定するための炭素繊維強化プラスチック板であるインサート４３、副鏡４１を固定するための棒状の炭素繊維強化プラスチックである副鏡支持構造４２を円筒形状の先進グリッド構造体３９の結合部２３、２４、２５に備えている。低熱膨張特性を有する円筒形状の先進グリッド構造体３９によって、主鏡４０と副鏡４１との相対的な距離は、温度変化に対して安定に保持されるので、温度変化による望遠鏡特性の変化が少なく、また、円筒形状の先進グリッド構造体３９を用いているため、軽量の宇宙望遠鏡を得ることができる。
【００８０】
実施の形態６．
図１４は、本発明の実施の形態６の遮光機能を備えた宇宙望遠鏡の斜視図である。本実施の形態６の遮光機能を備えた宇宙望遠鏡は、実施の形態５で説明した円筒形状の先進グリッド構造体３９に主鏡４０、副鏡４１、インサート４３、および副鏡支持構造４２を備えた宇宙望遠鏡４４の周囲に、遮光のために炭素繊維強化プラスチック円筒４５を取り付けたものである。
【００８１】
図１５に沿って、この炭素繊維強化プラスチック円筒４５の製造方法を説明する。図１５は、本実施の形態６の炭素繊維強化プラスチック円筒４５を作成するための３種類の炭素繊維プリプレグシート３６、３７、３８の平面図である。
【００８２】
この炭素繊維プリプレグシートは、炭素繊維を一軸配向させた炭素繊維シートにエポキシ樹脂を含浸させ、加熱乾燥して、エポキシ樹脂を半硬化状態としたもので、図１５の（ａ）は上下方向、（ｂ）は反時計方向に６０度回転した方向、（ｃ）は時計方向に６０度回転した方向に炭素繊維を配向させたものである。
【００８３】
この炭素繊維プリプレグシートを、図１５に示した方向を維持したまま、（ａ）（ｂ）（ｃ）の順に１０回、合計３０枚積層し、図の上下方向を長さ方向とする円筒形となるように成型し、その後、加圧、加熱して炭素繊維強化プラスチック円筒４５を得る。
【００８４】
本実施の形態６で用いた宇宙望遠鏡４４の円筒形状の先進グリッド構造体３９の内直径Ｄは１５００ｍｍであり、炭素繊維強化プラスチック円筒４５の内直径Ｄは１５２０ｍｍである。また、炭素繊維強化プラスチック円筒４５には、高弾性率タイプの炭素繊維（東レ株式会社製トレカ糸Ｍ５５Ｊ：引張弾性率＝５４０ＧＰａ）を用いている。
【００８５】
作成した炭素繊維強化プラスチック円筒４５を、図１４に示すように、円筒形状の先進グリッド構造体を用いた宇宙望遠鏡４４の周囲に取り付け、本実施の形態６の遮光機能を備えた宇宙望遠鏡を得る。
【００８６】
この宇宙望遠鏡４４部分は、低熱膨張特性を有する円筒形状の先進グリッド構造体３９によって、主鏡４０と副鏡４１との相対的な距離は温度変化に対して安定に保持されるので、温度変化による望遠鏡特性の変化が少なく、また、円筒形状の先進グリッド構造体３９を用いているため、軽量の宇宙望遠鏡を得ることができる。かつ、本実施の形態６では、炭素繊維強化プラスチック円筒４５を宇宙望遠鏡４４の周囲に取り付けているので、低熱膨張で、外部からの光の入射がなく、目的物の観察をより高精度に行なうことができる。
【００８７】
炭素繊維強化プラスチック円筒４５に用いる炭素繊維は、特に限定するものでなく、一般に市販されているものを用いることができる。炭素繊維シートに含浸する樹脂の種類は、エポキシ樹脂に限定するものではなく、熱的、機械的、化学的特性が使用環境に耐えるものであれば、いずれの樹脂でも用いることができる。さらに、プリプレグシートの積層枚数は、特に限定するものではなく、目的とする強度、重量等の観点から定めることができる。
【００８８】
炭素繊維強化プラスチック円筒４５の内直径Ｄは、特に限定するものではなく、その内部に備える宇宙望遠鏡４４の内直径Ｄに応じて変えることができる。ただし、安定して低熱膨張特性を得るためには、内直径Ｄは２０００ｍｍ以下であることが好ましい。
【００８９】
実施の形態３〜６においては、同一の円筒形状の先進グリッド構造体、炭素繊維強化プラスチック円筒に用いる炭素繊維は、その引張弾性率がほぼ同じ値となるもののみを用いる例を示したが、炭素繊維の引張弾性率が大きく異なったものを混合し同時に用いても同様の効果を得ることができる。ただし、その熱膨張特性、軽量化の効果は、炭素繊維の引張弾性率の値、分布等によって変化するので、円筒形状の先進グリッド構造体等の目標特性に応じて、炭素繊維の引張弾性率の値、分布等を選択することでより優れた特性の円筒形状の先進グリッド構造体を得ることができる。
【００９０】
なお、上述した実施の形態では、３方向の溝が、０度、＋６０度、−６０度の場合（すなわち、溝を形成するための中子の形状が正三角形の場合に相当）を説明したが、本発明は、このような場合に限定されるものではない。３方向の溝が異なる角度として構成されていれば、寸法精度と厚み方向の炭素繊維量の均一性の両方を所望の範囲内に確保することが可能である。
【００９１】
すなわち、各テーププリプレグを積層する際に、交差領域では、テープ幅のまま１層として積層し、非交差領域では、幅方向へ折り曲げて２層化して積層することで、厚み方向の炭素繊維量の均一性を確保することができるという効果が実現できれば、３方向の角度は、筒軸方向に平行な方向、および筒軸方向に±６０度の方向以外であってもよい。
【００９２】
また、上述した実施の形態では、折り曲げて２層化されたテープ幅を、帯状のテーププリプレグの幅の半分とする場合を説明したが、このような場合に限定されるものではない。半分の幅よりも大きく、一部分が２層化されるような場合にも、従来のものと比較すると、厚み方向の炭素繊維量の均一性の改善を図ることが可能である。
【００９３】
本発明は、その発明の範囲内において、各実施の形態を自由に組み合わせたり、各実施の形態を適宜、変更、省略することができる。
【符号の説明】
【００９４】
１  成形型、２  ０度方向溝（第一溝群）、２ａ  ０度方向非交差領域、２ｂ  ０度方向テーパー領域、３  ＋６０度方向溝（第二溝群）、３ａ  ＋６０度方向非交差領域、３ｂ  ＋６０度方向テーパー領域、４  −６０度方向溝（第三溝群）、４ａ  −６０度方向非交差領域、４ｂ  −６０度方向テーパー領域、５  大型中子、６  小型中子、７  第一交差領域、８  第二交差領域、９  第三交差領域、１０  基準辺、１１  ０度方向炭素繊維テーププリプレグ、１２  ＋６０度方向炭素繊維テーププリプレグ、１３  −６０度方向炭素繊維テーププリプレグ、１４  円筒成形型、１５  円筒面大型中子、１６  円筒面小型中子、１７  位置決め用ピン穴、１７ａ  位置決めピン、１８  第一の柱状構造材、１９  第二の柱状構造材、２０  第三の柱状構造材、２１  交差部、２２  リブ部、２３、２４、２５  結合部、２６  節点、２７  離型シート、２８  ０度方向炭素繊維テーププリプレグ、２９  ＋６０度方向炭素繊維テーププリプレグ、３０  −６０度方向炭素繊維テーププリプレグ、３１  測定サンプル、３２  サンプル支持台、３３  恒温槽、３４  レーザ反射鏡、３５  レーザフォーカス変位計、３６  ０度方向炭素繊維プリプレグシート、３７  ＋６０度方向炭素繊維プリプレグシート、３８  −６０度方向炭素繊維プリプレグシート、３９  円筒形状の先進グリッド構造体、４０  主鏡、４１  副鏡、４２  副鏡支持構造、４３  インサート、４４  鏡筒、４５  炭素繊維強化プラスチック円筒。
【図１】
0005836885.tif 000003
【図２】
0005836885.tif 000004
【図３】
0005836885.tif 000005
【図４】
0005836885.tif 000006
【図５】
0005836885.tif 000007
【図６】
0005836885.tif 000008
【図７】
0005836885.tif 000009
【図８】
0005836885.tif 000010
【図９】
0005836885.tif 000011
【図１０】
0005836885.tif 000012
【図１１】
0005836885.tif 000013
【図１２】
0005836885.tif 000014
【図１３】
0005836885.tif 000015
【図１４】
0005836885.tif 000016
【図１５】
0005836885.tif 000017